(57)【特許請求の範囲】
【請求項１】
支持体、該支持体上に形成された電荷発生層、および該電荷発生層上に形成された電荷輸送層を有する電子写真感光体において、
該電荷発生層が、電荷発生物質および下記式（１）で示される化合物を含有することを特徴とする電子写真感光体。
【化１】
0005932607.tif 000010
（式（１）中、Ｒ１〜Ｒ８は、それぞれ独立に、水素原子、ハロゲン原子、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示し、Ｒ１〜Ｒ８の少なくとも１つは、置換もしくは無置換の環状アミノ基である。）
【請求項２】
前記置換もしくは無置換の環状アミノ基が、モルホリニル基、ピペリジノ基またはピペラジノ基である請求項１に記載の電子写真感光体。
【請求項３】
前記電荷発生層の膜厚が、０．０５μｍ以上１μｍ以下である請求項１または２に記載の電子写真感光体。
【請求項４】
前記電荷発生物質が、フタロシアニン顔料である請求項１から３のいずれか１項に記載の電子写真感光体。
【請求項５】
前記電荷発生層における、前記式（１）で示される化合物の含有量が、前記電荷発生物質の含有量に対して、０．１質量％以上１０質量％以下である請求項１から４のいずれか１項に記載の電子写真感光体。
【請求項６】
前記電荷発生層における、前記式（１）で示される化合物の含有量が、前記電荷発生物質の含有量に対して、０．１質量％以上５質量％以下である請求項１から５のいずれか１項に記載の電子写真感光体。
【請求項７】
前記電荷発生層における前記式（１）で示される化合物の含有量が、前記電荷発生層の全質量に対して０．０５質量％以上１５質量％以下である請求項１から６のいずれか１項に記載の電子写真感光体。
【請求項８】
請求項１から７のいずれか１項に記載の電子写真感光体と、帯電手段、現像手段、転写手段及びクリーニング手段からなる群より選ばれる少なくとも１つの手段とを一体に支持し、電子写真装置本体に着脱自在であることを特徴とするプロセスカートリッジ。
【請求項９】
請求項１から７のいずれか１項に記載の電子写真感光体と、帯電手段、露光手段、現像手段、および転写手段を有することを特徴とする電子写真装置。
【発明の詳細な説明】
【技術分野】
【０００１】
本発明は、電子写真感光体、電子写真感光体を有するプロセスカートリッジ、および電子写真装置に関する。
【背景技術】
【０００２】
電子写真装置に搭載される電子写真感光体には、有機光導電性物質（電荷発生物質）を含有する電子写真感光体があり、これまで幅広い検討がなされてきた。
【０００３】
近年、電荷発生物質は、より感度の高い電荷発生物質が用いられることに伴い、電荷発生物質の酸化による劣化や、環境変化により電荷発生物質の感度の低下が見られるという課題があった。この電荷発生物質の感度の低下を改善する技術として、アントラキノン誘導体を電荷発生層に含有する技術がある。
【０００４】
特許文献１には、オゾンによる電荷発生物質の劣化の抑制するため、アントラキノン誘導体を電荷発生層に含有する技術が開示されている。特許文献２には、電荷発生物質の感度の上昇や、感度および帯電電位の安定性のため、アントラキノン誘導体を電荷発生層に含有する技術が開示されている。特許文献３には、感度の調整のため、アントラキノン誘導体を電荷発生層に含有する技術が開示されている。さらに、特許文献４では、感光体の繰り返し使用による残留電位の抑制のため、アミノ基またはヒドロキシ基を有するアントラキノン誘導体を電荷発生層に含有する技術が開示されている。
【先行技術文献】
【特許文献】
【０００５】
【特許文献１】特開昭６１−７７０５４号公報
【特許文献２】特開平２−９７９５６号公報
【特許文献３】特開平１０−６３０２２号公報
【特許文献４】特開２００６−３０６９９号公報
【発明の概要】
【発明が解決しようとする課題】
【０００６】
しかしながら、上述の課題以外に、電荷発生物質が高感度化することにより電荷の発生量が多くなり、電荷が電荷発生層中に滞留し易く、ゴーストが発生しやすいという問題が本発明者らの検討の結果、明らかとなった。具体的には、出力画像中、前回転時に光が照射された部分のみ濃度が濃くなる、いわゆるポジゴーストや、前回転時に光が照射された部分のみ濃度が薄くなる、いわゆるネガゴーストという現象が発生しやすい。そして、特許文献１から４に記載されたアントラキノン誘導体を用いても、電子写真感光体の繰り返し使用において、ゴーストの抑制が十分とは言えるものではなかった。
【０００７】
本発明の目的は、電子写真感光体の繰り返し使用において、ゴーストの抑制に優れた電子写真感光体、ならびに、該電子写真感光体を有するプロセスカートリッジおよび電子写真装置を提供することにある。
【課題を解決するための手段】
【０００８】
本発明は、支持体、該支持体上に形成された電荷発生層、および該電荷発生層上に形成された電荷輸送層を有する電子写真感光体において、該電荷発生層が、電荷発生物質および下記式（１）で示される化合物を含有することを特徴とする電子写真感光体に関する。
【０００９】
【化１】
0005932607.tif 000002
【００１０】
式（１）中、Ｒ１〜Ｒ８は、それぞれ独立に、水素原子、ハロゲン原子、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示し、Ｒ１〜Ｒ８の少なくとも１つは、置換もしくは無置換の環状アミノ基である。
【００１１】
また、本発明は、上記電子写真感光体と、帯電手段、現像手段、転写手段及びクリーニング手段からなる群より選ばれる少なくとも１つの手段とを一体に支持し、電子写真装置本体に着脱自在であることを特徴とするプロセスカートリッジに関する。
【００１２】
また、本発明は、上記電子写真感光体、帯電手段、露光手段、現像手段、および転写手段を有することを特徴とする電子写真装置に関する。
【発明の効果】
【００１３】
本発明によれば、感光体の繰り返し使用において、ゴーストの抑制に優れた電子写真感光体、ならびに、該電子写真感光体を有するプロセスカートリッジおよび電子写真装置を提供することができる。
【図面の簡単な説明】
【００１４】
【図１】本発明の電子写真感光体を有するプロセスカートリッジを有する電子写真装置の概略構成の例を示す図である。
【図２】本発明の電子写真感光体の層構成の一例を示す図である。
【図３】ゴースト画像評価の際に用いるゴースト評価用印字を説明する図である。
【発明を実施するための形態】
【００１５】
本発明の電子写真感光体は、電荷発生層が、電荷発生物質および下記式（１）で示される化合物を含有することを特徴とする。
【００１６】
【化２】
0005932607.tif 000003
【００１７】
式（１）中、Ｒ１〜Ｒ８は、それぞれ独立に、水素原子、ハロゲン原子、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示し、Ｒ１〜Ｒ８の少なくとも１つは、置換もしくは無置換の環状アミノ基である。なお、環状アミノ基とは、窒素原子を含むヘテロ環構造のことである。
【００１８】
該置換アルキル基の置換基、該置換アルコキシ基の置換基、該置換アリールオキシ基の置換基、該置換アミノ基の置換基、および該置換環状アミノ基の置換基としては、カルボキシル基、シアノ基、ジアルキルアミノ基、ヒドロキシ基、アルキル基、アルコキシ置換アルキル基、ハロゲン置換アルキル基、アルコキシ基、アルコキシ置換アルコキシ基、ハロゲン置換アルコキシ基、ニトロ基、またはハロゲン原子が挙げられる。
【００１９】
上記置換基において、アルキル基としては、メチル基、エチル基、ｎ−プロピル基などが挙げられる。アルキレン基としては、メチレン基、エチレン基、ｎ−プロピレン基などが挙げられる。アルコキシ置換アルキル基としては、メトキシメチル基、エトキシメチル基などが挙げられる。ハロゲン置換アルキル基としては、トリフルオロメチル基、トリクロロメチル基などが挙げられる。アルコキシ基としては、メトキシ基、エトキシ基などが挙げられる。アルコキシ置換アルコキシ基としては、メトキシメトキシ基、エトキシメトキシ基などが挙げられる。ハロゲン置換アルコキシ基としては、トリフルオロメトキシ基、トリクロロメトキシ基などが挙げられる。ハロゲン原子としては、フッ素原子、塩素原子、臭素原子などが挙げられる。ジアルキルアミノ基としては、ジメチルアミノ基、ジエチルアミノ基などが挙げられる。
【００２０】
ゴースト抑制効果の観点から、より好ましくは、前記置換もしくは無置換の環状アミノ基は、モルホリニル基、ピペリジノ基またはピペラジノ基である。
【００２１】
本発明者らは、電荷発生層に前記式（１）で示される化合物を含有する電子写真感光体が、感光体の繰り返し使用において、ゴーストの抑制に優れた効果を示す理由を以下のように推測している。
【００２２】
前記式（１）で示される化合物は、アミノ基を介して置換基を有し、基本骨格であるアントラキノン構造の電子軌道の空間的な広がりに歪みをもっており、このことが電荷の滞留を抑制していると考えている。しかし、アントラキノン構造の電子軌道の空間的な広がりに歪みをもたせると還元電位が高くなってしまい電子受容能が低下してしまう。そこで、環状アミノ基とすることで、還元電位の上昇を抑えることができ、電子受容能の低下を抑えたまま、アントラキノン構造の電子軌道の空間的な広がりに歪みをもたせることができていると考えている。そして、電荷の滞留が抑制されることにより、優れたゴースト抑制効果を示すことができると考えられる。
【００２３】
以下に、上記式（１）で示される化合物の好ましい具体例（例示化合物）を示す。
【００２４】
【化３】
0005932607.tif 000004
【００２５】
【化４】
0005932607.tif 000005
【００２６】
上記式（１）で示される化合物は、単独で用いてもよいし、２種類以上を組み合わせて用いてもよい。また、上記式（１）で示される化合物は、非晶質であっても結晶質であってもよい。
【００２７】
電荷発生層における上記式（１）で示される化合物の含有量は、ゴースト抑制効果の観点から、電荷発生物質に対して０．１質量％以上２０質量％以下であることが好ましく、０．３質量％以上１０質量％以下であることがより好ましい。
【００２８】
また、電荷発生層における上記式（１）で示される化合物の含有量は、電荷発生層の全質量に対して０．０５質量％以上１５質量％以下であることが好ましく、０．１質量％以上１０質量％以下であることが好ましい。
【００２９】
本発明の電荷発生層に含有させる電荷発生物質としては、高い感度を有する点で、フタロシアニン顔料、アゾ顔料が好ましく、その中でも、フタロシアニン顔料がより好ましい。フタロシアニン顔料としては、例えば、無金属フタロシアニン、金属フタロシアニンが挙げられる。これらは、軸配位子や置換基を有してもよい。フタロシアニン顔料の中でも、オキシチタニウムフタロシアニン、ガリウムフタロシアニンは、高感度を有する反面、ゴーストを発生しやすいため、本発明が有効に作用し、好ましい。
【００３０】
ガリウムフタロシアニンの中でも、ヒドロキシガリウムフタロシアニン、クロロガリウムフタロシアニンが好ましい。
【００３１】
ヒドロキシガリウムフタロシアニンの中でも、ＣｕＫα線のＸ線回折におけるブラッグ角２θの７．４°±０．３°および２８．２°±０．３°に強いピークを有する結晶形のヒドロキシガリウムフタロシアニン結晶が好ましい。その中でも、ブラッグ角２θ±０．２°の７．３°、２４．９°および２８．１°に強いピークを有し、かつ２８．１°に最も強いピークを有する結晶形のヒドロキシガリウムフタロシアニン結晶、ブラッグ角２θ±０．２°の７．５°、９．９°、１６．３°、１８．６°、２５．１°および２８．３°に強いピークを有する結晶形のヒドロキシガリウムフタロシアニン結晶が好ましい。
【００３２】
クロロガリウムフタロシアニンの中でも、ブラッグ角２θ±０．２°の７．４°、１６．６°、２５．５°および２８．３°に強いピークを有する結晶形のクロロガリウムフタロシアニン結晶が好ましい。
【００３３】
オキシチタニウムフタロシアニンの中でも、ブラッグ角２θの２７．２°±０．２°に強いピークを有する結晶形のオキシチタニウムフタロシアニン結晶が好ましい。
【００３４】
その中でも、ブラッグ角２θの７．４°±０．３°および２８．２°±０．３°に強いピークを有する結晶形のヒドロキシガリウムフタロシアニン結晶が好ましい。
【００３５】
本発明の電子写真感光体は、支持体、該支持体上に形成された電荷発生層および該電荷発生層上に形成された電荷輸送層を有する電子写真感光体である。
【００３６】
図２は、本発明の電子写真感光体の層構成の一例を示す図である。図２中、１０１は支持体であり、１０２は下引き層であり、１０３は電荷発生層であり、１０４は電荷輸送層である。
【００３７】
支持体は、導電性を有するもの（導電性支持体）であることが好ましく、例えば、アルミニウム、鉄、銅、ニッケル、亜鉛などの金属、合金製の支持体が挙げられる。アルミニウムまたはアルミニウム合金製の支持体の場合は、ＥＤ管、ＥＩ管や、これらを切削、電解複合研磨、湿式または乾式ホーニング処理した支持体を用いることもできる。また、金属支持体、樹脂支持体上にアルミニウム、アルミニウム合金、または酸化インジウム−酸化スズ合金等の導電材料の薄膜を形成したものも挙げられる。支持体の表面は、切削処理、粗面化処理、アルマイト処理などを施してもよい。導電層は、カーボンブラック、金属粒子、金属酸化物粒子などの導電性粒子を結着樹脂および溶剤とともに分散処理して得られる導電層用塗布液を塗布し、得られた塗膜を乾燥および／または硬化させることによって形成することができる。
【００３８】
導電層に用いられる樹脂としては、アクリル樹脂、アルキッド樹脂、エポキシ樹脂、フェノール樹脂、ブチラール樹脂、ポリアセタール樹脂、ポリウレタン樹脂、ポリエステル樹脂、ポリカーボネート樹脂、メラミン樹脂などが挙げられる。
【００３９】
導電層用塗布液に用いられる溶剤としては、エーテル系溶剤、アルコール系溶剤、ケトン系溶剤および芳香族炭化水素溶剤が挙げられる。導電層の膜厚は、０．２μｍ以上４０μｍ以下であることが好ましく、５μｍ以上４０μｍ以下であることがより好ましい。
【００４０】
支持体（導電層）上には、下引き層を設けてもよい。下引き層は、樹脂を含有する下引き層用塗布液を支持体上、または導電層上に塗布し、得られた塗膜を乾燥または硬化させることによって形成することができる。
【００４１】
下引き層に用いられる樹脂としては、ポリアクリル酸類、メチルセルロース、エチルセルロース、ポリアミド樹脂、ポリイミド樹脂、ポリアミドイミド樹脂、ポリアミド酸樹脂、メラミン樹脂、エポキシ樹脂、ポリウレタン樹脂などが挙げられる。また、下引き層に金属酸化物粒子を含有させることもできる。
【００４２】
下引き層用塗布液の溶剤としては、エーテル系溶剤、アルコール系溶剤、ケトン系溶剤、及び芳香族炭化水素溶剤が挙げられる。下引き層の膜厚は、０．０５μｍ以上４０μｍ以下であることが好ましく、０．３μｍ以上５μｍ以下がより好ましい。また、下引き層には、半導電性粒子、電子輸送物質、あるいは電子受容性物質を含有させてもよい。
【００４３】
本発明の電子写真感光体では、支持体、導電層または下引き層上には、電荷発生層が形成される。電荷発生層は、上記式（１）で示される化合物および電荷発生物質を結着樹脂および溶剤とともに分散させることによって得られる電荷発生層用塗布液を塗布し、得られた塗膜を乾燥させることによって形成することができる。
【００４４】
電荷発生層に用いられる結着樹脂としては、ポリエステル樹脂、アクリル樹脂、フェノキシ樹脂、ポリカーボネート樹脂、ポリビニルブチラール樹脂、ポリスチレン樹脂、ポリビニルアセテート樹脂、ポリサルホン樹脂、ポリアリレート樹脂、ポリ塩化ビニリデン、アクリロニトリル共重合体、ポリビニルベンザール樹脂などが挙げられる。これらの中でも、ポリビニルブチラール樹脂、ポリビニルベンザール樹脂が好ましい。
【００４５】
電荷発生層における電荷発生物質の含有量は、電荷発生層の全質量に対して３０質量％以上９０質量％以下であることが好ましく、５０質量％以上８０質量％以下であることがより好ましい。
【００４６】
電荷発生層用塗布液に用いられる溶剤は、アルコール系溶剤、スルホキシド系溶剤、ケトン系溶剤、エーテル系溶剤、エステル系溶剤または芳香族炭化水素溶剤などが挙げられる。電荷発生層の膜厚は、０．０５μｍ以上１μｍ以下であることが好ましく、０．１μｍ以上０．３μｍ以下であることがより好ましい。
電荷発生層上には、電荷輸送層が設けられる。
【００４７】
電荷輸送層は、電荷輸送物質および結着樹脂を溶剤に溶解させることによって得られる電荷輸送層用塗布液を塗布し、得られた塗膜を乾燥させることによって形成することができる。
【００４８】
電荷輸送物質の含有量は、電荷輸送層の全質量に対して２０質量％以上８０質量％以下であることが好ましく、３０質量％以上６０質量％以下であることがより好ましい。
【００４９】
電荷輸送層に用いられる電荷輸送物質としては、トリアリールアミン化合物、ヒドラゾン化合物、スチルベン化合物、ピラゾリン化合物、オキサゾール化合物、チアゾール化合物、トリアリルメタン化合物などが挙げられる。これらの中でも、トリアリールアミン化合物が好ましい。
【００５０】
電荷輸送層に用いられる結着樹脂としては、ポリエステル樹脂、アクリル樹脂、フェノキシ樹脂、ポリカーボネート樹脂、ポリスチレン樹脂、ポリビニルアセテート樹脂、ポリサルホン樹脂、ポリアリレート樹脂、ポリ塩化ビニリデン、アクリロニトリル共重合体などが挙げられる。これらの中でも、ポリカーボネート樹脂、ポリアリレート樹脂が好ましい。
【００５１】
電荷輸送層用塗布液に用いられる溶剤としては、エーテル系溶剤、アルコール系溶剤、ケトン系溶剤および芳香族炭化水素溶剤などが挙げられる。電荷輸送層の膜厚は、５μｍ以上４０μｍ以下であることが好ましく、１０μｍ以上２５μｍ以下であることがより好ましい。
電荷輸送層上には、感光層（電荷発生層、電荷輸送層）を保護することを目的として、保護層を設けてもよい。
【００５２】
保護層は、結着樹脂を溶剤に溶解させて得られる保護層用塗布液を塗布し、得られた塗膜を乾燥させることによって形成することができる。保護層に用いられる結着樹脂は、ポリビニルブチラール樹脂、ポリエステル樹脂、ポリカーボネート樹脂、ポリアミド樹脂、ポリイミド樹脂、ポリアリレート樹脂、ポリウレタン樹脂、スチレン−ブタジエンコポリマー、スチレン−アクリル酸コポリマー、スチレン−アクリロニトリルコポリマーなどが挙げられる。
【００５３】
また、保護層に電荷輸送能を持たせるために、電荷輸送能を有するモノマー材料や高分子型の電荷輸送物質を種々の架橋反応を用いて硬化させることによって保護層を形成してもよい。好ましくは、連鎖重合性官能基を有する電荷輸送性化合物を重合または架橋させることによって硬化させた層を形成することである。連鎖重合性官能基としては、アクリル基、メタクリル基、アルコキシシリル基、エポキシ基などが挙げられる。硬化させる反応としては、例えば、ラジカル重合、イオン重合、熱重合、光重合、放射線重合（電子線重合）などが挙げられる。
【００５４】
保護層用塗布液に用いられる溶剤としては、エーテル系溶剤、アルコール系溶剤、ケトン系溶剤および芳香族炭化水素溶剤などが挙げられる。保護層の膜厚は、０．０５μｍ以上２０μｍ以下であることが好ましい。１μｍ以上７μｍ以下であることが好ましい。また保護層には、導電性粒子などを必要に応じて添加することもできる。
【００５５】
また、電子写真感光体の最表面層（電荷輸送層または保護層）には、導電性粒子、紫外線吸収剤、フッ素原子含有樹脂粒子などの潤滑性粒子を含有させてもよい。導電性粒子としては、例えば、酸化スズ粒子などの金属酸化物粒子が挙げられる。
【００５６】
上記各層の塗布液を塗布する方法としては、浸漬塗布法（ディッピング法）、スプレーコーティング法、スピンナーコーティング法、ビードコーティング法、ブレードコーティング法、ビームコーティング法などの塗布方法が挙げられる。
【００５７】
次に、図１に本発明の電子写真感光体を有するプロセスカートリッジを備えた電子写真装置の概略構成を示す。
【００５８】
図１において、１は円筒状（ドラム状）の電子写真感光体であり、軸２を中心に矢印方向に所定の周速度（プロセススピード）をもって回転駆動される。回転駆動される電子写真感光体１の表面は、回転過程において、帯電手段３により、正または負の所定電位に均一に帯電される。次いで、電子写真感光体１の表面には、スリット露光やレーザービーム走査露光などの露光手段（不図示）から出力される目的の画像情報の時系列電気デジタル画像信号に対応して強度変調された露光光（画像露光光）４を受ける。こうして電子写真感光体１の表面に、目的の画像に対応した静電潜像が順次形成されていく。
【００５９】
電子写真感光体１の表面に形成された静電潜像は、現像手段５の現像剤に含まれるトナーで反転現像により現像されてトナー像となる。次いで、電子写真感光体１の表面に形成担持されているトナー像が、転写手段（転写ローラーなど）６からの転写バイアスによって、転写材（紙など）Ｐに順次転写されていく。なお、転写材Ｐは、転写材供給手段（不図示）から電子写真感光体１の回転と同期して取り出されて電子写真感光体１と転写手段６との間（当接部）に給送される。また、転写手段６には、バイアス電源（不図示）からトナーの保有電荷とは逆極性のバイアス電圧が印加される。
【００６０】
トナー像の転写を受けた転写材Ｐは、電子写真感光体１の表面から分離されて定着手段８へ搬入されてトナー像の定着処理を受けることにより画像形成物（プリント、コピー）として装置外へ搬送される。
【００６１】
トナー像転写後の電子写真感光体１の表面は、クリーニング手段（クリーニングブレードなど）７によって転写残りの現像剤（転写残トナー）の除去を受けて清浄面化される。次いで、前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【００６２】
本発明において、上記の電子写真感光体１、帯電手段３、現像手段５、転写手段６、およびクリーニング手段７などの構成要素の中から複数のものを選択し、これらを容器に納めてプロセスカートリッジとして一体に支持して構成してもよい。そして、このプロセスカートリッジを複写機やレーザービームプリンターなどの電子写真装置本体に対して着脱自在に構成してもよい。図１では、電子写真感光体１と、帯電手段３、現像手段５、およびクリーニング手段７とを一体に支持してカートリッジ化して、電子写真装置本体のレールなどの案内手段１０を用いて電子写真装置本体に着脱自在なプロセスカートリッジ９としている。
【００６３】
露光光４は、例えば、電子写真装置が複写機やプリンターである場合には、原稿からの反射光や透過光である。あるいは、露光光４は、センサーで原稿を読み取り、信号化し、この信号にしたがって行われるレーザービームの走査、ＬＥＤアレイの駆動または液晶シャッターアレイの駆動などにより照射される光である。
【実施例】
【００６４】
以下に、具体的な実施例を挙げて本発明をさらに詳細に説明する。ただし、本発明は、これらに限定されるものではない。なお、実施例中の「部」は「質量部」を意味する。また、実施例および比較例の膜厚は、渦電流式膜厚計（Ｆｉｓｃｈｅｒｓｃｏｐｅ、フィッシャーインスツルメント社製）または単位面積当たりの質量から比重換算で求めた。
【００６５】
〔実施例１〕
支持体（導電性支持体）として、直径３０ｍｍ、長さ２６０．５ｍｍのアルミニウムシリンダー（ＪＩＳ−Ａ３００３、アルミニウム合金）を用いた。
【００６６】
次に、酸化スズで被覆した硫酸バリウム粒子（商品名：パストランＰＣ１、三井金属鉱業（株）製）６０部、酸化チタン粒子（商品名：ＴＩＴＡＮＩＸ  ＪＲ、テイカ（株）製）１５部、レゾール型フェノール樹脂（商品名：フェノライト  Ｊ−３２５、大日本インキ化学工業（株）製、固形分７０質量％）４３部、シリコーンオイル（商品名：ＳＨ２８ＰＡ、東レダウコーニング（株）製）０．０１５部、およびシリコーン樹脂（商品名：トスパール１２０、東芝シリコーン（株）製）３．６部を２−メトキシ−１−プロパノール５０部およびメタノール５０部の混合溶剤を加えて約２０時間ボールミルで分散処理して導電層用塗布液を調製した。
【００６７】
この導電層用塗布液を導電性支持体上に浸漬塗布し、得られた塗膜を１４０℃で１時間加熱硬化することにより、膜厚が１５μｍの導電層を形成した。
【００６８】
次に、共重合ナイロン樹脂（商品名：ＣＭ８０００、東レ（株）製）１０部、Ｎ−メトキシメチル化６ナイロン樹脂（商品名：トレジンＥＦ−３０Ｔ、ナガセケムテックス製）３０部をメタノール４００部／ｎ−ブタノール２００部の混合溶剤に溶解させて、下引き層用塗布液を調製した。
【００６９】
この下引き層用塗布液を上記導電層上に浸漬塗布し、得られた塗膜を１００℃で３０分間加熱乾燥することにより、膜厚が０．４５μｍの下引き層を形成した。
【００７０】
次に、ＣｕＫα特性Ｘ線回折におけるブラッグ角２θ±０．２°の７．５°、９．９°、１６．３°、１８．６°、２５．１°および２８．３°に強いピークを有する結晶形のヒドロキシガリウムフタロシアニン結晶（電荷発生物質）１０部を用意した。それに、上記例示化合物（１−１）０．０１部（電荷発生物質に対して０．１質量％）、ポリビニルブチラール樹脂（商品名：エスレックＢＸ−１、積水化学工業（株）製）５部、およびシクロヘキサノン２５０部を混合し、直径１ｍｍのガラスビーズを用いたサンドミル装置で４時間分散した。その後、酢酸エチル２５０部を加えて電荷発生層用分散液を調製した。
【００７１】
この電荷発生層用塗布液を上記下引き層上に浸漬塗布し、得られた塗膜を８０℃で１５分間乾燥させることにより、膜厚が０．１７μｍの電荷発生層を形成した。上記例示化合物の含有量は、電発生層層の全質量に対して０．０６７質量％であった。
【００７２】
次に、下記式（２）で示される化合物（電荷輸送物質）７０部、およびポリカーボネート樹脂（商品名：ユーピロンＺ２００、三菱エンジニアリングプラスチックス（株）製）１００部を、モノクロロベンゼン６００部及びジメトキシメタン２００部の混合溶剤に溶解させて電荷輸送層用塗布液を調製した。
【００７３】
この電荷輸送層用塗布液を上記電荷発生層上に浸漬塗布し、得られた塗膜を１００℃で３０分間乾燥させることにより、膜厚が１５μｍの電荷輸送層を形成した。
【００７４】
【化５】
0005932607.tif 000006
【００７５】
このようにして、導電性支持体、導電層、下引き層、電荷発生層および電荷輸送層を有する電子写真感光体を製造した。
【００７６】
〔実施例２〜２７〕
実施例１において、式（１）で示される化合物の種類と含有量を表１に示すように変更して電荷発生層用塗布液を調製した以外は、実施例１と同様にして電子写真感光体を製造した。
【００７７】
〔実施例２８〕
実施例３において、電荷発生物質としてヒドロキシガリウムフタロシアニンを、ＣｕＫα線のＸ線回折におけるブラッグ角２θ±０．２°の９．０°、１４．２°、２３．９°および２７．１°に強いピークを有する結晶形のオキシチタニウムフタロシアニン結晶１０部に変更して電荷発生層用塗布液を調製した以外は、実施例４と同様にして電子写真感光体を製造した。
【００７８】
【表１】
0005932607.tif 000007
【００７９】
〔比較例１〕
実施例１において、例示化合物（１−１）を用いずに電荷発生層用塗布液を調製した以外は、実施例１と同様にして電子写真感光体を製造した。
【００８０】
〔比較例２〕
実施例２８において、例示化合物（１−１）を用いずに電荷発生層用塗布液を調製した以外は、実施例２８と同様にして電子写真感光体を製造した。
【００８１】
〔比較例３〕
実施例３において、例示化合物（１−１）を下記式（Ｃ−１）で示される化合物に変更して電荷発生層用塗布液を調製した以外は、実施例４と同様にして電子写真感光体を製造した。
【００８２】
〔比較例４〕
実施例３において、例示化合物（１−１）を下記式（Ｃ−２）で示される化合物に変更して電荷発生層用塗布液を調製した以外は、実施例４と同様にして電子写真感光体を製造した。
【００８３】
〔比較例５〕
実施例３において、例示化合物（１−１）を下記式（Ｃ−３）で示される化合物に変更して電荷発生層用塗布液を調製した以外は、実施例４と同様にして電子写真感光体を製造した。
【００８４】
〔比較例６〕
実施例３において、例示化合物（１−１）を下記式（Ｃ−４）で示される化合物に変更して電荷発生層用塗布液を調製した以外は、実施例４と同様にして電子写真感光体を製造した。
【００８５】
〔比較例７〕
実施例３において、例示化合物（１−１）を下記式（Ｃ−５）で示される化合物に変更して電荷発生層用塗布液を調製した以外は、実施例４と同様にして電子写真感光体を製造した。
【００８６】
〔比較例８〕
実施例３において、例示化合物（１−１）を下記式（Ｃ−６）で示される化合物に変更した以外は、実施例４と同様にして電子写真感光体を製造した。
【００８７】
〔比較例９〕
実施例３において、例示化合物（１−１）を１，２−ジヒドロキシアントラキノン（東京化成工業（株）製）０．５部に変更して電荷発生層用塗布液を調製した以外は、実施例４と同様にして電子写真感光体を製造した。
【００８８】
【化６】
0005932607.tif 000008
【００８９】
実施例１〜２８および比較例１〜９の電子写真感光体の評価方法については以下の通りである。
【００９０】
評価用の電子写真装置として、日本ヒューレットパッカード（株）製レーザービームプリンターＣｏｌｏｒ  Ｌａｓｅｒ  Ｊｅｔ  ＣＰ３５２５ｄｎを、以下に示す改造を行って用いた。すなわち、前露光を点灯せず、帯電条件とレーザー露光量は可変で作動するようにした。また、シアン色用のプロセスカートリッジに製造した電子写真感光体を装着してシアンのプロセスカートリッジのステーションに取り付けた。
【００９１】
温度１２℃、湿度１０％ＲＨの環境下の元で、ドラム表面電位は、初期暗部電位が−５００Ｖ、明部電位が−１５０Ｖになるように設定した。電位設定の際の表面電位測定は、カートリッジを改造し、現像位置に電位プローブ（商品名：ｍｏｄｅｌ６０００Ｂ−８、トレック・ジャパン（株）製）を装着し、ドラム中央部の電位を表面電位計（商品名：ｍｏｄｅｌ３４４、トレック・ジャパン（株）製）を使用して測定した。
【００９２】
その後、シアン単色で５０００枚の画像出力を行った。通紙時は、各色の印字率１％の文字画像をＡ４サイズの普通紙を用いた。画像出力初期、および５０００枚の画像出力後に、ゴースト画像評価を行った。
【００９３】
ゴースト画像評価は、図３に示すようなゴースト評価用画像（画像の先頭部に白地（白画像）中に四角のベタ画像を出した後、１ドット桂馬パターン画像を作製）を用いた。なお、図３中、「ゴースト」と記載されている部分は、ベタ画像に起因するゴーストの出現の有無を評価するゴースト部である。ゴーストが出現する場合は、図３中の「ゴースト」に出現する。ゴーストの評価の順番は、１枚目に白画像を出力し、その後、上記ゴースト評価用画像を連続５枚出力し、次に、ベタ黒画像を１枚出力後に再度ゴースト評価用画像を５枚出力し、計１０枚のゴースト評価用画像で評価を行った。ゴースト評価用画像の評価は、１ドット桂馬パターン画像の画像濃度とゴースト部の画像濃度との濃度差を、分光濃度計（商品名：Ｘ−Ｒｉｔｅ５０４／５０８、Ｘ−Ｒｉｔｅ（株）製）で、１枚のゴースト評価用画像で１０点測定し、それら１０点の平均をとり１枚の結果とし、前述の１０枚のゴースト評価用画像全てを同様に測定した。それらの平均値を求めた。結果を表２に示す。この濃度差は、値が小さいほど、ゴーストの抑制に優れていることを意味する。濃度差の値が０．０５以上の場合はゴーストの抑制が十分ではなく、本発明の効果が得られていないレベルであると判断した。
【００９４】
【表２】
0005932607.tif 000009
【符号の説明】
【００９５】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
１０１  支持体
１０２  下引き層
１０３  電荷発生層
１０４  電荷輸送層
【図１】
0005932607.tif 000011
【図２】
0005932607.tif 000012
【図３】
0005932607.tif 000013